(57)【要約】【課題】  電子写真感光体等の電荷輸送剤として好適に用いることのできるアミンスチルベン誘導体、その製造方法、および、優れた感度や耐溶剤性を有する電子写真感光体を提供する。【解決手段】  アミンスチルベン誘導体、その製造方法、および、そのようなアミンスチルベン誘導体を含む電子写真感光体であって、下記一般式（１）で表されるアミンスチルベン誘導体を対象とする。【化１】2005263732.tif 000050（一般式（１）中、Ａは、置換または非置換の窒素原子を含む有機基であり、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基等であり、複数のＡｒ1およびＡｒ2は、それぞれ独立した炭素数６〜３０の置換または非置換のアリール基である。）【選択図】  図１
2005263732.tif 000002
【特許請求の範囲】
【請求項１】
下記一般式（１）で表されることを特徴とするアミンスチルベン誘導体。
【化１】
2005263732.tif 000046
（一般式（１）中、Ａは、置換または非置換の窒素原子を含む有機基であり、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、複数のＡｒ1およびＡｒ2は、それぞれ独立した炭素数６〜３０の置換または非置換のアリール基である。）
【請求項２】
前記Ａが、下記一般式（２）で表わされる置換または非置換のヒドラゾン基であることを特徴とする請求項１に記載のアミンスチルベン誘導体。
【化２】
2005263732.tif 000047
（一般式（２）中、ＸおよびＹは、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、炭素数６〜３０の置換または非置換の炭素環構造、あるいは炭素数６〜３０の置換または非置換の複素環構造である。）
【請求項３】
前記Ｒ1〜Ｒ6が、それぞれ独立した水素原子または炭素数１〜２０の置換または非置換のアルキル基であることを特徴とする請求項１または２に記載のアミンスチルベン誘導体。
【請求項４】
反応式（１）に示されるアミンスチルベン誘導体の製造方法であって、一般式（３）で表されるホルミル化トリフェニルアミン誘導体と、一般式（４）で表されるヒドラジン誘導体とを、触媒の存在下に反応させて、一般式（１´）で表されるアミンスチルベン誘導体を得ることを特徴とするアミンスチルベン誘導体の製造方法。
【化３】
2005263732.tif 000048
（反応式（１）中、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、複数のＸおよびＹは、Ｒ1〜Ｒ6と同様の内容か、炭素数６〜３０の置換または非置換の炭素環構造、あるいは炭素数６〜３０の置換または非置換の複素環構造であり、複数のＡｒ1およびＡｒ2は、それぞれ独立した炭素数６〜３０の置換または非置換のアリール基である。）
【請求項５】
導電性基体上に感光体層を設けた電子写真感光体であって、前記感光体層が、下記一般式（１）で表されるアミンスチルベン誘導体を含有することを特徴とする電子写真感光体。
【化４】
2005263732.tif 000049
（一般式（１）中、Ａは、置換または非置換の窒素原子を含む有機基であり、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、複数のＡｒ1およびＡｒ2は、それぞれ独立した炭素数６〜３０の置換または非置換のアリール基である。）
【請求項６】
前記感光体層が、電荷発生剤および電子輸送剤をさらに含有した単層型であることを特徴とする請求項５に記載の電子写真感光体。
【発明の詳細な説明】
【技術分野】
【０００１】
本発明は、アミンスチルベン誘導体、その製造方法、および電子写真感光体に関する。特に、分子内の所定位置に、置換または非置換の窒素原子を含む有機基を有し、所定感度を有するアミンスチルベン誘導体、その製造方法、およびそのようなアミンスチルベン誘導体を含有した電子写真感光体に関する。
【背景技術】
【０００２】
従来、画像形成装置等に用いられる電子写真感光体として、電荷輸送剤、電荷発生剤、および結着樹脂（バインダー樹脂）等の有機感光体材料からなる有機感光体が使用されている。かかる有機感光体は、従来の無機感光体に比べて、製造が容易であるとともに、感光体材料の選択肢が多様であることから、構造設計の自由度が高いという利点がある。
このような有機感光体材料のうち、所定の電荷移動度を有する電荷輸送剤として、下記一般式（４７）で表されるトリフェニルアミン構造を有するスチルベン化合物およびそれを用いた電子写真感光体が知られている（例えば、特許文献１参照）。
【０００３】
【化１】
2005263732.tif 000003
【０００４】
（一般式（４７）中、Ｚは、オルトＣＨ３、メタＣＨ３、パラＣＨ３、オルトＣｌ、メタＣｌまたはパラＣｌである。）
【特許文献１】特開昭５４−５８４４５号（明細書）
【発明の開示】
【発明が解決しようとする課題】
【０００５】
しかしながら、特許文献１に記載されたスチルベン化合物は、感度が不十分であるととともに、電子写真感光体における結着樹脂との相溶性が乏しいという問題も見られた。
そこで、本発明者らは、アミンスチルベン誘導体において、分子内の所定位置に、置換または非置換の窒素原子を含む有機基を導入することにより、感度に優れるとともに、結着樹脂との相溶性についても優れているという事実を見出し、本発明を完成するに至った。
すなわち、本発明の目的は、優れた感度や結着樹脂との相溶性を有し、電子写真感光体等の正孔輸送剤として好適に用いることのできるアミンスチルベン誘導体、その製造方法、および、優れた感度や結着樹脂との相溶性を有する電子写真感光体を提供することにある。
【課題を解決するための手段】
【０００６】
本発明によれば、下記一般式（１）で表されることを特徴とするアミンスチルベン誘導体が提供され、上述した問題点を解決することができる。
【０００７】
【化２】
2005263732.tif 000004
【０００８】
（一般式（１）中、Ａは、置換または非置換の窒素原子を含む有機基であり、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、複数のＡｒ1およびＡｒ2は、それぞれ独立した炭素数６〜３０の置換または非置換のアリール基である。）
【０００９】
また、アミンスチルベン誘導体を構成するにあたり、Ａが、下記一般式（２）で表わされる置換または非置換のヒドラゾン基であることが好ましい。
【００１０】
【化３】
2005263732.tif 000005
【００１１】
（一般式（２）中、ＸおよびＹは、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、炭素数６〜３０の置換または非置換の炭素環構造、あるいは炭素数６〜３０の置換または非置換の複素環構造である。）
【００１２】
また、本発明のアミンスチルベン誘導体を構成するにあたり、Ｒ1〜Ｒ6が、それぞれ独立した水素原子または炭素数１〜２０の置換または非置換のアルキル基であることが好ましい。
【００１３】
また、本発明の別の態様は、反応式（１）で表されるアミンスチルベン誘導体の製造方法であって、一般式（３）で表されるホルミル化トリフェニルアミン誘導体と、一般式（４）で表されるヒドラジン誘導体とを、触媒の存在下に反応させて、一般式（１’）で表されるアミンスチルベン誘導体を得ることを特徴とするアミンスチルベン誘導体の製造方法である。
【００１４】
【化４】
2005263732.tif 000006
【００１５】
（反応式（１）中、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、複数のＸおよびＹは、Ｒ1〜Ｒ6と同様の内容か、炭素数６〜３０の置換または非置換の炭素環構造、あるいは炭素数６〜３０の置換または非置換の複素環構造であり、複数のＡｒ1およびＡｒ2は、それぞれ独立した炭素数６〜３０の置換または非置換のアリール基である。）
【００１６】
また、本発明のさらに別の態様は、導電性基体上に感光体層を設けた電子写真感光体であって、感光体層が、下記一般式（１）で表されるアミンスチルベン誘導体を含有することを特徴とする電子写真感光体である。
【００１７】
【化５】
2005263732.tif 000007
【００１８】
（一般式（１）中、Ａは、置換または非置換の窒素原子を含む有機基であり、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、複数のＡｒ1およびＡｒ2は、それぞれ独立した炭素数６〜３０の置換または非置換のアリール基である。）
【００１９】
また、本発明の電子写真感光体を構成するにあたり、感光体層が、電荷発生剤および電子輸送剤をさらに含有した単層型であることが好ましい。
【発明の効果】
【００２０】
本発明のアミンスチルベン誘導体によれば、一般式（１）で表されるように分子内の所定箇所に、置換または非置換の窒素原子を含む有機基を導入することにより、感度に優れるとともに、結着樹脂との間で、優れた相溶性を得ることができる。
【００２１】
また、本発明のアミンスチルベン誘導体によれば、窒素原子を含む有機基（Ａ）が、所定のヒドラゾン基であることにより、より感度に優れるとともに、結着樹脂との間で、さらに優れた相溶性を得ることができる。
【００２２】
また、本発明のアミンスチルベン誘導体によれば、Ｒ1〜Ｒ6が、それぞれ所定の置換基であることにより、所定構造を有するスチルベン誘導体の製造が容易になり、かかるスチルベン誘導体を安定して得ることができる。
【００２３】
また、本発明のアミンスチルベン誘導体の製造方法によれば、所定のホルミル化トリフェニルアミン誘導体と、ヒドラジン誘導体とを、触媒の存在下に反応させることにより、一般式（１´）で表されるアミンスチルベン誘導体を効率的に得ることができる。
【００２４】
また、本発明の電子写真感光体によれば、感光体層が、所定のアミンスチルベン誘導体を含有することにより、感度に優れるとともに、結着樹脂との間で、優れた相溶性を得ることができる。
【００２５】
また、本発明の電子写真感光体によれば、単層型の感光体とすることにより、構成や製造が容易であるにもかかわらず、長時間にわたって所定感度を有する電子写真感光体を得ることができる。
【発明を実施するための最良の形態】
【００２６】
以下、本発明のアミンスチルベン誘導体、その製造方法、および、電子写真感光体に関する実施の形態を、適宜図面を参照しながら、具体的に説明する。
【００２７】
[第１の実施形態]
第１の実施形態は、下記一般式（１）で表されることを特徴とするアミンスチルベン誘導体である。
【００２８】
【化６】
2005263732.tif 000008
【００２９】
（一般式（１）中、Ａは、置換または非置換の窒素原子を含む有機基であり、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、複数のＡｒ1およびＡｒ2は、それぞれ独立した炭素数６〜３０の置換または非置換のアリール基である。）
【００３０】
ここで、一般式（１）で表されるアミンスチルベン誘導体の好適例として、下記構造式（５）〜（７）で表されるアミンスチルベン誘導体（ＨＴＭ−Ａ〜Ｃ）を示す。
【００３１】
【化７】
2005263732.tif 000009
【００３２】
【化８】
2005263732.tif 000010
【００３３】
【化９】
2005263732.tif 000011
【００３４】
[第２の実施形態]
第２の実施形態は、下記反応式（１）に示すように、一般式（３）で表されるホルミル化トリフェニルアミン誘導体と、一般式（４）で表されるヒドラジン誘導体とを、触媒の存在下に反応させて、一般式（１）で表されるアミンスチルベン誘導体を得ることを特徴とするアミンスチルベン誘導体の製造方法である。
【００３５】
【化１０】
2005263732.tif 000012
【００３６】
（反応式（１）中、複数のＲ1〜Ｒ6は、それぞれ独立した水素原子、ハロゲン原子、炭素数１〜２０の置換または非置換のアルキル基、炭素数１〜２０の置換または非置換のハロゲン化アルキル基、炭素数６〜１２の置換または非置換のアリール基、炭素数１〜２０の置換または非置換のアルコキシ基、炭素数７〜３１の置換または非置換のアラルキル基、炭素数３〜１０の置換または非置換のシクロアルキル基、置換または非置換のアミノ基であり、複数のＸおよびＹは、Ｒ1〜Ｒ6と同様の内容か、炭素数６〜３０の置換または非置換の炭素環構造、あるいは炭素数６〜３０の置換または非置換の複素環構造であり、複数のＡｒ1およびＡｒ2は、それぞれ独立した炭素数６〜３０の置換または非置換のアリール基である。）
【００３７】
１．ホルミル化トリフェニルアミン誘導体の合成
まず、反応式（１）を実施する上で、原材料となる一般式（３）で表されるホルミル化トリフェニルアミン誘導体の合成方法を詳細に説明する。
すなわち、一般式（３）で表されるホルミル化トリフェニルアミン誘導体は、下記反応式(２)に示すように、フィルスマイヤー(Vilsmeier)法とウィッチヒ（Wittig）法を用いて、第１工程〜第４工程を含んで合成することが好ましい。なお、反応式（２）中の複数のＲ1〜Ｒ6、Ａｒ1およびＡｒ2は、それぞれ既に説明した内容である。）
【００３８】
【化１１】
2005263732.tif 000013
【００３９】
（１）第１工程
第１工程は、一般式（８）で表されるアニリン誘導体と、一般式（９）で表されるヨードジフェニルベンゼン誘導体とを反応させて、一般式（１０）で表されるトリフェニルアミン誘導体を作成する工程である。
そして、第１工程において、一般式（８）で表されるアニリン誘導体と、式（９）で表されるヨードジフェニルベンゼン誘導体の反応割合を、モル比で２：１〜４：１の範囲内の値とすることが好ましい。
この理由は、かかるアニリン誘導体と、ヨードジフェニルベンゼン誘導体との反応割合が、２：１未満の値になると、目的物であるトリフェニルアミン誘導体の生成量が低下する場合があるためである。一方、かかるアニリン誘導体と、ヨードジフェニルベンゼン誘導体との反応割合が、４：１を超えると、未反応のアニリン誘導体が多く残留するため、目的物であるトリフェニルアミン誘導体の精製が困難になる場合があるためである。
【００４０】
また、一般式（８）で表されるアニリン誘導体と、一般式（９）で表されるヨードジフェニルベンゼン誘導体とを反応させるにあたり、反応温度を、通常１６０〜２２０℃の範囲内の値とするとともに、反応温度を４〜３０時間の範囲内の値とすることが好ましい。
この理由は、このような反応条件であれば、比較的簡易な製造設備を用いて、所望の反応を効率的に実施できるためである。
【００４１】
（２）第２工程
第２工程は、得られた一般式（１０）で表されるトリフェニルアミン誘導体から、フィルスマイヤー法を用いて、一般式（１１）で表されるホルミル化トリフェニルアミン誘導体を作成する工程である。
そして、第２工程において、フィルスマイヤー試薬（Vilsmeier試薬）として、以下の化合物(i)および(ii)の組合せを使用することが好ましい。
(i)オキシ塩化リン、ホスゲン、塩化オキサリル、塩化チオニル、トリフェニルホスフィン−臭素、ヘキサクロロトリホスファザトリエン等のハロゲン化剤
(ii)Ｎ，Ｎ−ジメチルホルムアミド（ＤＭＦ）、Ｎ−メチルホルムアニリド（ＭＦＡ）、Ｎ−ホルミルモルホリン、Ｎ，Ｎ−ジイソプロピルホルムアミド、特に、本発明では、フィルスマイヤー試薬として、オキシ塩化リンと、溶媒としても使用できるＤＭＦとの組み合わせが好適に用いられる。
【００４２】
また、フィルスマイヤー試薬の調製において、化合物(i)と(ii)との使用割合は、通常モル比で、１：１〜１：２０の範囲内の値とすることが好ましく、１：１〜１：５の範囲内の値とすることがより好ましい。
さらに、フィルスマイヤー試薬の使用量に関して、一般式（１０）で表されるトリフェニルアミン誘導体１モルに対して、１〜２０モル量の範囲内の値とすることが好ましく、２〜１０モル量の範囲内の値とすることがより好ましい。
なお、フィルスマイヤー法における、一般式（１０）で表されるトリフェニルアミン誘導体のホルミル化の反応条件に関して、通常１３０℃以下の温度で行い、反応時間を５〜１２０分間の範囲内の値とすることが好ましい。
【００４３】
（３）第３工程
第３工程は、ウィッチヒ法を用いて、得られた一般式（１１）で表されるホルミル化トリフェニルアミン誘導体と、式（１２）で表されるリンイリド誘導体とを反応させて、一般式（１３）で表されるトリフェニルアミン誘導体を作成する工程である。
そして、一般式（１１）で表されるホルミル化トリフェニルアミン誘導体と、式（１２）で表されるリンイリド誘導体とを反応させるにあたり、一般式（１１）で表されるホルミル化トリフェニルアミン誘導体と、式（１２）で表されるリンイリド誘導体との添加割合を、モル比で１：２〜１：４の範囲内の値とすることが好ましい。
この理由は、かかるホルミル化トリフェニルアミン誘導体と、リンイリド誘導体との添加割合が、１：２未満の値になると、一般式（１３）で表されるトリフェニルアミン誘導体の生成量が低下する場合があるためである。一方、かかるホルミル化トリフェニルアミン誘導体と、リンイリド誘導体との添加割合が、１：４を超えると、未反応のスチリル誘導体が多く残留するため、一般式（１３）で表されるトリフェニルアミン誘導体の精製が困難になる場合があるためである。
【００４４】
また、一般式（１１）で表されるホルミル化トリフェニルアミン誘導体と、式（１２）で表されるリンイリド誘導体とを反応させるにあたり、反応温度を、通常−３０〜２０℃の範囲内の値とするとともに、反応温度を５〜１２０分間の範囲内の値とすることが好ましい。
この理由は、このような反応条件であれば、比較的簡易な製造設備を用いて、所望の反応を効率的に実施できるためである。
なお、ウィッチヒ法を用いるにあたり、触媒として、例えば、ナトリウムメトキシドやナトリウムエトキシド等のナトリウムアルコキシド、水素化ナトリウムや水素化カリウム等の金属水素化物、ｎ−ブチルリチウム等の金属塩の一種単独または二種以上の組み合わせが挙げられる。
【００４５】
（４）第４工程
第４工程は、得られた一般式（１３）で表されるトリフェニルアミン誘導体から、第２のフィルスマイヤー法を用いて、一般式（３）で表されるホルミル化トリフェニルアミン誘導体を作成する工程である。
すなわち、第２のフィルスマイヤー法を用いるにあたり、第１のフィルスマイヤー法と同様の条件を採用し、反応式（１）中の原材料となる一般式（３）で表されるホルミル化トリフェニルアミン誘導体を効率的に合成することができる。
【００４６】
２．反応条件
（１）  反応温度と反応時間
また、一般式（３）で表されるホルミル化トリフェニルアミン誘導体と、一般式（４）で表されるヒドラジン誘導体との反応は、通常、室温〜１００℃で行うことが好ましく、その反応時間を１〜１２時間の範囲内の値とすることが好ましい。
【００４７】
（２）  溶媒
一般式（３）で表されるホルミル化トリフェニルアミン誘導体と、一般式（４）で表されるヒドラジン誘導体との反応に使用する好適な溶媒としては、当該反応に影響を及ぼさないものであれば良いが、例えば、ジエチルエーテル、テトラヒドロフラン、ジオキサン等のエーテル類；塩化メチレン、クロロホルム、ジクロロエタン等のハロゲン化炭化水素；ベンゼン、トルエン等の芳香族炭化水素が挙げられる。
【００４８】
（３）  触媒
また、かかる反応に使用する触媒としては、例えば、ナトリウムメトキシドやナトリウムエトキシド等のナトリウムアルコキシド、水素化ナトリウムや水素化カリウム等の金属水素化物、あるいは塩化亜鉛等が好適なものとして挙げられる。
ここで、かかる触媒の添加量を、ホルミル化トリフェニルアミン誘導体１モルに対して、２〜５モルの範囲内の値とすることが好ましい。
この理由は、かかる触媒の添加量が２モル未満の値となると、一般式（３）で表されるホルミル化トリフェニルアミン誘導体と、一般式（４）で表されるヒドラジン誘導体と、の間の反応性が著しく低下する場合があるためである。
一方、かかる触媒の添加量が５モルを超えると、一般式（３）で表されるホルミル化トリフェニルアミン誘導体と、一般式（４）で表されるヒドラジン誘導体と、の間の反応を制御することが著しく困難になる場合があるためである。
【００４９】
（４）  添加割合
一般式（３）で表されるホルミル化トリフェニルアミン誘導体と、一般式（４）で表されるヒドラジン誘導体と、の間の反応を実施するにあたり、添加割合を、モル比で１：２〜１：５の範囲内の値とすることが好ましい。
この理由は、かかるホルミル化トリフェニルアミン誘導体と、ヒドラジン誘導体との添加割合が、１：２未満の値になると、中間体が生成しやすくなり、ホルミル化トリフェニルアミン誘導体と、ヒドラジン誘導体とが、適切に対応して反応することが困難になる場合があるためである。また、かかる添加割合が、１：５を超えると、未反応のホルミル化トリフェニルアミン誘導体が多く残留し、精製を困難にする場合があるためである。
したがって、一般式（３）で表されるホルミル化トリフェニルアミン誘導体と、一般式（４）で表されるヒドラジン誘導体と、の添加割合を、モル比で１：２．２〜１：４．５の範囲内の値とすることがより好ましい。
【００５０】
[第３の実施形態]
第３の実施形態は、導電性基体上に感光体層を設けた電子写真感光体であって、感光体層に、一般式（１）で表されるアミンスチルベン誘導体を含有することを特徴とする電子写真感光体である。
ここで、電子写真感光体には、主として単層型感光体と積層型感光体とがあるが、本発明のアミンスチルベン誘導体は、いずれのタイプにも適用可能である。
ただし、特に正負いずれの帯電型感光体に使用できること、構造が簡単であって、製造が容易であること、感光体層を形成する際の被膜欠陥を効果的に抑制できること、層間の界面が少なく、光学的特性を向上させやすい等の理由から、単層型感光体に適用することが好ましい。
【００５１】
１．単層型感光体
（１）  基本的構成
図１（ａ）に示すように、単層型感光体１０は、導電性基体１２上に単一の感光体層１４を設けたものである。
この感光体層は、例えば、一般式（１）で表されるアミンスチルベン誘導体（正孔輸送剤）と、電荷発生剤と、結着樹脂と、さらに必要に応じて電子輸送剤を適当な溶媒に溶解または分散させ、得られた塗布液を導電性基体上に塗布し、乾燥させることで形成することができる。かかる単層型感光体は、単独の構成で正負いずれの帯電型にも適用可能であるとともに、層構成が簡単であって、生産性に優れているという特徴がある。
【００５２】
また、得られた単層型感光体は、一般式（１）で表されるアミンスチルベン誘導体を含んでいることから、残留電位が低下しているとともに、所定感度を有しているという特徴がある。
さらに、単層型感光体の感光体層に、電子輸送剤を含有させる場合には、電荷発生剤と正孔輸送剤との電子の授受が効率よく行われるようになり、感度等がより安定する傾向が見られる。
【００５３】
（２）電荷発生剤
（２）−１  種類
本発明の電子写真感光体に使用される電荷発生剤としては、無金属フタロシアニン（τ型またはＸ型）、チタニルフタロシアニン（α型またはＹ型）、ヒドロキシガリウムフタロシアニン（Ｖ型）、およびクロロガリウムフタロシアニン（II型）からなる群から選択される少なくとも一つの化合物を含むことが好ましい。
この理由は、電荷発生剤の種類を特定することにより、正孔輸送剤および電子輸送剤を併用した場合に、感度特性、電気特性および安定性等がより優れた電子写真感光体を提供することができるためである。
【００５４】
（２）−２  具体例
これらの電荷発生剤のうち、具体的に、下記式（１４）〜（１７）で表されるフタロシアニン系顔料（ＣＧＭ−Ａ〜ＣＧＭ−Ｄ）を使用することがより好ましい。
【００５５】
【化１２】
2005263732.tif 000014
【００５６】
【化１３】
2005263732.tif 000015
【００５７】
【化１４】
2005263732.tif 000016
【００５８】
【化１５】
2005263732.tif 000017
【００５９】
また、従来公知の電荷発生剤を単独使用したり、併用したりすることも好ましい。かかる電荷発生剤の種類としては、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤等の一種単独または二種以上の混合物が挙げられる。
【００６０】
また、上述した電荷発生剤のうち、特に半導体レーザ等の光源を備えたレーザビームプリンタやファクシミリ等のデジタル光学系の画像形成装置に使用する場合には、７００ｎｍ以上の波長領域に感度を有する感光体が必要となるため、無金属フタロシアニン、チタニルフタロシアニン、ヒドロキシガリウムフタロシアニン、クロロガリウムフタロシアニンのいずれかを少なくともひとつが含まれていることが好ましい。
一方、ハロゲンランプ等の白色の光源を備えた静電式複写機等のアナログ光学系の画像形成装置に使用する場合には、可視領域に感度を有する感光体が必要となるため、例えばペリレン系顔料やビスアゾ顔料等が好適に用いられる。
【００６１】
また、本発明で用いられる電荷発生剤のうち、式（１５）で表される化合物（ＣＧＭ―Ｂ）を用いる場合には、下記式（１８）で表される分散補助剤（例えば、Ｃ．ＩＰｉｇｍｅｎｔＯｒａｎｇｅ１６）を添加してもよい。
この理由は、かかる電荷発生剤（ＣＧＭ−Ｂ）と分散補助剤（Ｃ．ＩＰｉｇｍｅｎｔＯｒａｎｇｅ１６）をあわせて用いることにより、塗工溶液中でのＣＧＭ−Ｂの分散性を向上させ、塗工溶液のポットライフを長くすることができるためである。
なお、式（１８）で表される分散補助剤を使用する場合、その添加量を、全電荷発生剤１００重量部に対して、３０〜２００重量部の範囲内の値とすることが好ましい。
この理由は、かかる分散補助剤の添加量が３０重量部未満の値になると、ＣＧＭ−Ｂの塗工溶液中での分散性が不十分になり、感光体として適正な膜か製造されないためである。一方、かかる分散補助剤が２００重量部を超えると、かかる電荷発生剤の量子収率を高める効果が不十分となり、電子写真感光体の感度特性、電気特性、および安定性等を向上させることができなくなるためである。
【００６２】
【化１６】
2005263732.tif 000018
【００６３】
（３）  正孔輸送剤
本発明の電子写真感光体においては、正孔輸送剤である本発明のアミンスチルベン誘導体とともに、従来公知の他の正孔輸送剤を感光体層に含有させることも好ましい。
このような正孔輸送剤としては、高い正孔輸送能を有する種々の化合物、例えば下記の一般式（１９）〜（３１）で表される正孔輸送剤(ＨＴＭ−１〜ＨＴＭ−１３)があげられる。
【００６４】
【化１７】
2005263732.tif 000019
【００６５】
（式中、Ｒh1、Ｒh2、Ｒh3、Ｒh4、Ｒh5およびＲh6は互いに独立しており、水素原子、ハロゲン原子、置換または非置換の炭素数１〜２０のアルキル基またはアルコキシ基、置換または非置換の炭素数６〜４０のアリール基を示す。ａおよびｂは、同一または異なっていても良い０〜４の整数を示し、ｃ、ｄ、ｅおよびｆは同一または異なっていても良い０〜５の整数を示す。ただし、ａ、ｂ、ｃ、ｄ、ｅまたはｆが２以上のとき、各Ｒh1、Ｒh2、Ｒh3、Ｒh4、Ｒh5およびＲh6は異なっていても良い。）
【００６６】
【化１８】
2005263732.tif 000020
【００６７】
（式中、Ｒh7、Ｒh8、Ｒh9、Ｒh10 およびＲh11は互いに独立しており、水素原子、ハロゲン原子、置換または非置換の炭素数１〜２０のアルキル基またはアルコキシ基、置換または非置換の炭素数６〜４０のアリール基を示す。ｇ、ｈ、ｉおよびｊは、同一または異なっていても良い０〜５の整数を示し、ｋは０〜４の整数を示す。ただし、ｇ、ｈ、ｉ、ｊまたはｋが２以上のとき、各Ｒh7、Ｒh8、Ｒh9、Ｒh10およびＲh11は異なっていても良い。）
【００６８】
【化１９】
2005263732.tif 000021
【００６９】
（式中、Ｒh12、Ｒh13、Ｒh14およびＲh15は互いに独立しており、置換または非置換の炭素数１〜２０のアルキル基またはアルコキシ基、置換または非置換の炭素数６〜４０のアリール基を示し、Ｒh16はハロゲン原子、シアノ基、ニトロ基、置換または非置換の炭素数１〜２０のアルキル基またはアルコキシ基、または置換または非置換の炭素数６〜４０のアリール基を示す。ｍ、ｎ、ｏおよびｐは、同一または異なっていても良い０〜５の整数を示し、ｑは、０〜６の整数を示す。ただし、ｍ、ｎ、ｏ、ｐまたはｑが２以上のとき、各Ｒh12、Ｒh13、Ｒh14、Ｒh15およびＲh16は異なっていても良い。）
【００７０】
【化２０】
2005263732.tif 000022
【００７１】
（式中、Ｒh17、Ｒh18、Ｒh19およびＲh20は互いに独立しており、水素原子、ハロゲン原子、置換または非置換の炭素数１〜２０のアルキル基またはアルコキシ基、置換または非置換の炭素数６〜４０のアリール基を示。ｒ、ｓ、ｔおよびｕは、同一または異なっていても良い、０〜５の整数を示す。ただし、ｒ、ｓ、ｔまたはｕが２以上のとき、各Ｒh17、Ｒh18、Ｒh19およびＲh20は異なっていても良い。）
【００７２】
【化２１】
2005263732.tif 000023
【００７３】
（式中、Ｒh21およびＲh22は互いに独立しており、水素原子、ハロゲン原子、炭素数１〜２０のアルキル基またはアルコキシ基を示す。Ｒh23、Ｒh24、Ｒh25およびＲh26は互いに独立しており、水素原子、炭素数１〜２０のアルキル基または炭素数６〜４０のアリール基を示す。）
【００７４】
【化２２】
2005263732.tif 000024
【００７５】
（式中、Ｒh27、Ｒh28およびＲh29は互いに独立しており、水素原子、ハロゲン原子、炭素数１〜２０のアルキル基またはアルコキシ基を示す。）
【００７６】
【化２３】
2005263732.tif 000025
【００７７】
（式中、Ｒh30、Ｒh31、Ｒh32およびＲh33は互いに独立しており、水素原子、ハロゲン原子、炭素数１〜２０のアルキル基またはアルコキシ基を示す。）
【００７８】
【化２４】
2005263732.tif 000026
【００７９】
（式中、Ｒh34、Ｒh35、Ｒh36、Ｒh37およびＲh38は互いに独立しており、水素原子、ハロゲン原子、炭素数１〜２０のアルキル基またはアルコキシ基を示す。）
【００８０】
【化２５】
2005263732.tif 000027
【００８１】
（式中、Ｒh39は水素原子または炭素数１〜２０のアルキル基を示し、Ｒh40、Ｒh41およびＲh42は互いに独立しており、水素原子、ハロゲン原子、炭素数１〜２０のアルキル基またはアルコキシ基を示す。）
【００８２】
【化２６】
2005263732.tif 000028
【００８３】
（式中、Ｒh43、Ｒh44およびＲh45は互いに独立しており、水素原子、ハロゲン原子、炭素数１〜２０のアルキル基またはアルコキシ基を示す。）
【００８４】
【化２７】
2005263732.tif 000029
【００８５】
（式中、Ｒh46およびＲh47は互いに独立しており、水素原子、ハロゲン原子、置換または非置換の炭素数１〜２０のアルキル基またはアルコキシ基、あるいは、置換または非置換の炭素数６〜４０のアリール基を示す。）
【００８６】
【化２８】
2005263732.tif 000030
【００８７】
（式中、Ｒh50、Ｒh51、Ｒh52、Ｒh53、Ｒh54およびＲh5は互いに独立しており、水素原子、ハロゲン原子、置換または非置換の炭素数１〜２０のアルキル基またはアルコキシ基、あるいは、置換または非置換の炭素数６〜４０のアリール基を示す。また、αは１〜１０の整数を示し、ｖ、ｗ、ｘ、ｙ、ｚおよびβは同一または異なっていても良い０〜２の整数を示す。ただし、ｖ、ｗ、ｘ、ｙ、ｚまたはβが２のとき、各Ｒh50、Ｒh51、Ｒh52、Ｒh53、Ｒh54およびＲh55は異なっていても良い。）
【００８８】
【化２９】
2005263732.tif 000031
【００８９】
（式中、Ｒh56、Ｒh57、Ｒh58およびＲh59は互いに独立しており、水素原子、ハロゲン原子、置換または非置換の炭素数１〜２０のアルキル基またはアルコキシ基を示し、Φは次式のいずれかで表される基である。）
【００９０】
【化３０】
2005263732.tif 000032
【００９１】
また、本発明においては、上記例示の正孔輸送剤ＨＴＭ−１〜ＨＴＭ−１３とともに、従来公知の正孔輸送物質、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等の１種単独または２種以上の組み合わせが挙げられる。
【００９２】
（４）電子輸送剤
（４）−１  種類
電子輸送剤の種類としては、キノン誘導体を含むことが好ましい。例えば、ナフトキノン誘導体、ジフェノキノン誘導体、アゾキノン誘導体等が挙げられる。
この理由は、電子輸送剤として、特定の化合物を使用することにより、電子受容性に優れており、また電荷発生剤との相溶性が優れていることから、感度特性や耐久性に優れた電子写真感光体を提供することができるためである。
【００９３】
（４）−２  具体例
また、電子輸送剤の具体例として、下記式（３３）〜（３５）で表される化合物（ＥＴＭ−Ａ〜ＥＴＭ−Ｃ）が挙げられる。
【００９４】
【化３１】
2005263732.tif 000033
【００９５】
【化３２】
2005263732.tif 000034
【００９６】
【化３３】
2005263732.tif 000035
【００９７】
また、従来公知の電子輸送剤を単独使用したり、併用したりすることも好ましい。かかる電子輸送剤の種類としては、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の電子受容性を有する種々の化合物が挙げられ、単独１種または２種以上をブレンドして使用してもよい。
また、これらの電子輸送剤のうち、電界強度が５×１０5ｖ／ｃｍにおける電子移動度が１．０×１０-8ｃｍ2／Ｖ／ｓｅｃ以上である化合物がより好ましい。
【００９８】
（２）結着樹脂
（２）−１  種類
電荷発生剤等を分散させるための結着樹脂としては、例えば、ビスフェノールＺ型、ビスフェノールＺＣ型、ビスフェノールＣ型、ビスフェノールＡ型等のポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の一種単独または二種以上の組み合わせが使用可能である。
【００９９】
（６）  添加剤
また、感光体層には、上記各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光体層の感度を向上させるために、例えばテルフェニル、ハロナフトキノン類、アセナフチレン等の公知の増感剤を電荷発生剤と併用しても良い。
【０１００】
（７）  配合割合
本発明の電子写真感光体が単層型の感光体である場合、電荷発生剤は、結着樹脂１００重量部に対して０．１〜５０重量部、好ましくは０．５〜３０重量部の割合で配合すれば良い。また、本発明の一般式（１）で表されるアミンスチルベン誘導体（正孔輸送剤）は、結着樹脂１００重量部に対して２０〜５００重量部、好ましくは３０〜２００重量部の割合で配合すれば良い。電子輸送剤を含有させる場合、電子輸送剤の割合を結着樹脂１００重量部に対して５〜１００重量部、好ましくは１０〜８０重量部とするのが適当である。
また、本発明の電子写真感光体が積層型の感光体である場合、電荷発生層を構成する電荷発生剤と結着樹脂とは、種々の割合で使用することができるが、結着樹脂１００重量部に対して電荷発生剤を５〜１０００重量部、好ましくは３０〜５００重量部の割合で配合するのが適当である。さらに、電荷発生層に正孔輸送剤を含有させる場合は、正孔輸送剤の割合を結着樹脂１００重量部に対して１０〜５００重量部、好ましくは５０〜２００重量部とするのが適当である。
【０１０１】
電荷輸送層を構成する正孔輸送剤と、結着樹脂とは、電荷の輸送を阻害しない範囲および結晶化しない範囲で種々の割合で使用することができるが、光照射により電荷発生層で生じた電荷が容易に輸送できるように、結着樹脂１００重量部に対して、本発明の一般式（１）で表されるアミンスチルベン誘導体（正孔輸送剤）を１０〜５００重量部、好ましくは２５〜２００樹脂の割合で配合するのが適当である。電荷輸送層に電子輸送剤を含有させる場合は、電子輸送剤の割合を結着樹脂１００重量部に対して５〜２００重量部、好ましくは１０〜１００重量部とするのが適当である。
【０１０２】
（８）  構造
また、単層型感光体における感光体層の厚さは５〜１００μｍ、好ましくは１０〜５０μｍである。そして、このような感光体層が形成される導電性基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上記金属が蒸着またはラミネートされたプラスチック材料、ヨウ化アルミニウム、酸化スズ、酸化インジウム等で被覆されたガラス等があげられる。
また、導電性基体の形状は、使用する画像形成装置の構造に合わせて、シート状、ドラム状等のいずれであってもよく、基体自体が導電性を有するか、あるいは基体の表面が導電性を有していれば良い。また、導電性基体は、使用に際して十分な機械的強度を有するものが好ましい。前記感光体層を塗布の方法により形成する場合には、前記例示の電荷発生剤、電荷輸送剤、結着樹脂等を適当な溶剤とともに、公知の方法、例えばロールミル、ボールミル、アトライタ、ペイントシェーカー、超音波分散機等を用いて分散混合して分散液を調整し、これを公知の手段により塗布して乾燥させれば良い。
また、単層型感光体１０の構成に関して、図１（ｂ）に示すように、導電性基体１２と感光体層１４との間に、感光体の特性を阻害しない範囲でバリア層１６が形成されていても良い。また、図１（ｃ）に示すように、感光体層１４の表面には、保護層１８が形成されていても良い。
【０１０３】
（９）  製造方法
分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。
さらに、電荷輸送剤や電荷発生剤の分散性、感光体層表面の平滑性を良くするために界面活性剤、レベリング剤等を使用しても良い。
【０１０４】
２．積層型感光体
図２（ａ）に示すように、積層型感光体２０は、導電性基体１２上に、蒸着または塗布等の手段によって、電荷発生剤を含有する電荷発生層２４を形成し、次いでこの電荷発生層２４上に、一般式（１）で表されるアミンスチルベン誘導体（正孔輸送剤）の少なくとも１種と、結着樹脂とを含む塗布液を塗布し、乾燥させて電荷輸送層２２を形成することによって作製される。
また、上記構造とは逆に、図２（ｂ）に示すように、導電性基体１２上に電荷輸送層２２を形成し、その上に電荷発生層２４を形成しても良い。
ただし、電荷発生層２４は、電荷輸送層２２に比べて膜厚がごく薄いため、その保護のためには、図２（ａ）に示すように、電荷発生層２４の上に電荷輸送層２２を形成することがより好ましい。
なお、電荷発生剤、正孔輸送剤、電子輸送剤、結着剤等については、単層型感光体と同様の内容とすることができる。
また、積層型感光体は、上記電荷発生層および電荷輸送層の形成順序と、電荷輸送層に使用する電荷輸送剤の種類によって、正負いずれの帯電型となるかが選択される。例えば、上記のように、導電性基体上に電荷発生層を形成し、その上に電荷輸送層を形成した場合において、電荷輸送層における電荷輸送剤として、本発明のアミンスチルベン誘導体のような正孔輸送剤を使用した場合には、感光体は負帯電型となる。この場合、電荷発生層には電子輸送剤を含有させても良い。
なお、積層型感光体における感光体層の厚さは、電荷発生層が０．０１〜５μｍ程度、好ましくは０．１〜３μｍ程度であり、電荷輸送層が２〜１００μｍ、好ましくは５〜５０μｍ程度である。
【実施例】
【０１０５】
［実施例１］
１．アミンスチルベン誘導体の合成
（１）第１工程
第１工程において、下記反応式（３）に沿って、式（３６）で表されるアニリン誘導体と、一般式（３７）で表されるヨードジフェニルベンゼン誘導体とを反応させて、式（３８）で表されるトリフェニルアミン誘導体を合成した。
すなわち、容量１０００ｍｌの２つ口フラスコ内に、無水炭酸カリウム４８．４ｇ（０．３５ｍｏｌ）、および粉末銅２．２２g（０．０３５ｍｏｌ）を加え、２時間加熱して、均一になるまで攪拌した。次いで、室温まで冷却した後、式（３６）で表されるアニリン誘導体６０ｇ（０．３５ｍｏｌ）と、式（３７）で表されるジフェニルヨードベンゼン６５．４ｇ（０．１６ｍｏｌ）と、ｏ−ジクロロベンゼンを１００ｍｌ添加した後、１８０℃に加熱し、１２時間反応させた。その後、室温まで冷却した後、１００ｍｌのトルエンを添加し、ろ過処理をした。得られた残渣をトルエンで溶解し、活性白土を用いて乾燥させた。その後、得られた結晶をシリカゲルカラムクロマトグラフィ（展開溶媒：クロロホルム／へキサン溶媒）を用いて精製し、式（３８）で表されるトリフェニルアミン誘導体５４ｇを得た（収率６９％）。
【０１０６】
【化３６】
2005263732.tif 000036
【０１０７】
（２）第２工程
第２工程において、下記反応式（４）に沿って、得られた式（３８）で表されるトリフェニルアミン誘導体から、フィルスマイヤー法を用いて、式（３９）で表されるホルミル化トリフェニルアミン誘導体を合成した。
すなわち、５００ｍｌのフラスコ内に、式（３８）で表されるトリフェニルアミン誘導体４５ｇ（０．０９２ｍｏｌ）と、ジメチルホルムアミド（ＤＭＦ）２００ｍｌと、ジメチルホルムアミド１００ｍｌに溶解させたオキシ塩化リン酸３５．３ｇ（０．２３ｍｏｌ）と、を収容し、７０℃、３０分間の条件で、攪拌しながら反応させた。反応後、反応液をイオン交換水４００ｍｌおよびトルエン２００ｍｌからなる混合物中に滴下し、析出した固体をろ別した。得られた固体はイオン交換水にて撹拌洗浄した。その後、固体をトルエンに溶解させ、有機層をイオン交換水にて洗浄を行った。その後、得られた有機層を無水硫酸ナトリウムおよび活性白土を加え、乾燥および吸着処理を行った。その後、トルエンを減圧留去し、得られた残渣をシリカゲルカラムクロマトグラフィーを用いて精製し、式（３９）で表されるホルミル化トリフェニルアミン誘導体４２ｇを得た（収率８４％）。
【０１０８】
【化３７】
2005263732.tif 000037
【０１０９】
（３）第３工程
第３工程において、式（４０）で表されるリンイリド誘導体を別途合成した後、ウィッチヒ法を用いて、得られた式（３９）で表されるホルミル化トリフェニルアミン誘導体と、式（４０）で表されるリンイリド誘導体とを反応させて、一般式（４１）で表されるトリフェニルアミン誘導体を合成した。
まず、下記反応式（５）に沿って、式（４０）で表されるリンイリド誘導体の合成を実施した。すなわち、ジフェニルクロロメタン５００ｇ（２．４７ｍｏｌ）と、亜リン酸トリエチル４９２ｇ（３．００ｍｏｌ）とを添加した後、攪拌しながら１６０℃、３時間の条件で加熱した。その後、室温まで冷却した後、過剰な亜リン酸トリエチルを減圧留去し、式（４０）で表されるリンイリド誘導体６３９ｇを得た（収率８５％）。
【０１１０】
【化３８】
2005263732.tif 000038
【０１１１】
次いで、得られた式（４０）で表されるリンイリド誘導体と、式（３９）で表されるホルミル化トリフェニルアミン誘導体とを、下記反応式（６）に沿って反応させて、式（４１）で表されるトリフェニルアミン誘導体を合成した。
まず、５００ｍｌの二口フラスコ内の温度を−２０℃に保持した状態で、式（４０）で表されるリンイリド誘導体を３６．３ｇ（０．１２ｍｏｌ）を収容した。次いで、二口フラスコ内をアルゴン置換した後、乾燥済みのＴＨＦを１００ｍｌと、触媒としてのｎ−ＢｕＬｉのヘキサン溶液を７５ｍｌ（０．１２ｍｏｌ）とを添加した後、１０分間の攪拌を実施した。次いで、式（３９）で表されるホルミル化トリフェニルアミン誘導体を２５ｇ（０．０４６ｍｏｌ）添加した後、−２０℃、１５分間の条件で、攪拌しながら反応させた。
その後、反応液をイオン交換水５００ｍｌに注ぎ、トルエンを用いて抽出した後、得られた有機層をイオン交換水を用いて５回洗浄した。さらに、有機層に無水硫酸ナトリウム、および活性白土を加え、乾燥および吸着処理をした後、溶媒を減圧留去した。得られた残渣をシリカゲルカラムクロマトグラフィ（展開溶媒：クロロホルム溶媒）にて精製し、式（４１）で表されるトリフェニルアミン誘導体３２ｇを得た（収率８２．０％）。
【０１１２】
【化３９】
2005263732.tif 000039
【０１１３】
（４）第４工程
次いで、下記反応式（７）に沿って、式（４１）で表されるトリフェニルアミン誘導体から、フィルスマイヤー法を用いて、式（４２）で表されるホルミル化トリフェニルアミン誘導体を合成した。
すなわち、５００ｍｌのフラスコ内に、式（４１）で表されるトリフェニルアミン誘導体３０ｇ（０．３５ｍｏｌ）と、ジメチルホルムアミド（ＤＭＦ）１００ｍｌと、ジメチルホルムアミド１００ｍｌに溶解させたオキシ塩化リン酸１６．３ｇ（０．１１ｍｏｌ）と、を収容し、８５℃、３０分間の条件で、攪拌しながら反応させた。反応後、反応液をイオン交換水４００ｍｌに滴下し、析出した固体をろ別した。得られた固体はイオン交換水にて撹拌洗浄した。その後、固体をトルエンに溶解させ、有機層をイオン交換水にて洗浄した。その後、得られた有機層に無水硫酸ナトリウムおよび活性白土を加え、乾燥および吸着処理を行った。その後、トルエンを減圧留去し、残渣を２００ｍｌのトルエンに溶解させ、メタノールより晶析させ、式（４２）で表されるホルミル化トリフェニルアミン誘導体２７ｇを得た（収率８６％）。
【０１１４】
【化４０】
2005263732.tif 000040
【０１１５】
次いで、下記反応式（８）に沿って、式（４２）で表されるホルミル化トリフェニルアミン誘導体と、式（４３）で表されるジフェニルヒドラジンとを反応させて、式（５）で表されるアミンスチルベン誘導体を合成した。
すなわち、５００ｍｌのフラスコ内に、式（４２）で表されるホルミル化トリフェニルアミン誘導体１０ｇ（０．０１１ｍｏｌ）と、トルエン５０ｍｌと、触媒としての塩化亜鉛４．５ｇ（０．０３３ｍｏｌ）と、式（４３）で表されるジフェニルヒドラジン４．９ｇ（０．０２６ｍｏｌ）と、を収容し、室温、１２時間の条件で、攪拌しながら反応させた。反応後、反応液をイオン交換水４００ｍｌおよびトルエン２００ｍｌからなる混合物中に滴下し、析出した固体をろ別した。得られた固体はイオン交換水にて撹拌洗浄した。その後、固体をトルエンに溶解させ、有機層をイオン交換水にて洗浄した。その後、得られた有機層に無水硫酸ナトリウムおよび活性白土を加え、乾燥および吸着処理を行った。その後、トルエンを減圧留去し、残渣を２００ｍｌのトルエンに溶解させ、メタノールより晶析させ、黄色結晶の式（５）で表されるアミンスチルベン誘導体８．１ｇを得た（収率６０％）。
【０１１６】
【化４１】
2005263732.tif 000041
【０１１７】
２．電子写真感光体の作成および評価
得られたアミンスチルベン誘導体を正孔輸送剤として、単層型の電子写真感光体を作成して、初期感度、残留電位および半減露光量およびを測定した。すなわち、正孔輸送剤として、式（５）で表されるアミンスチルベン誘導体（ＨＴＭ−Ａ）を６０重量部と、電荷発生剤として、式（１４）で表されるＸ型無金属フタロシアニン（ＣＧＭ−Ａ）を５重量部と、結着樹脂として、式（４４）で表される共重合ポリカーボネート樹脂（Ｒｅｓｉｎ−Ａ）１００重量部と、を溶媒としてのテトラヒドロフラン８００重量部に対して添加した。次いで、ボ-ルミルを用いて５０時間混合分散して、単層型感光体層用の塗布液を作成した。得られた塗布液を、導電性基材（アルミニウム素管）上に、ディップコート法にて塗布し、１００℃、３０分間の条件で熱風乾燥して、膜厚２５μｍの単層型の電子写真感光体を得た。
得られた電子写真感光体における帯電性および感度特性を測定した。すなわち、ドラム感度試験機（ＧＥＮＴＥＣ社製）を用いて、７００Ｖになるように帯電させた状態で電位を測定し、初期帯電電位（Ｖo）とした。次いで、ハロゲンランプの光からハンドパルスフィルターを用いて取り出した波長７８０ｎｍの単色光（半値幅：２０ｎｍ、光量：１．５μＪ／ｃｍ2）を感光体表面に照射した。照射後、表面電位が１／２になるまでに要した時間を測定し、感度特性の指標としての半減露光量（Ｅ1/2）を測定した。さらに、照射開始から３３０ｍｓｅｃ経過した後の電位を測定し、残留電位（Ｖr）とした。
【０１１８】
【化４２】
2005263732.tif 000042
【０１１９】
［実施例２〜４］
実施例２〜４においては、実施例１の塗布液中に、電子輸送剤として、式（３３）〜（３５）で表される電子輸送剤（ＥＴＭ−Ａ〜Ｃ）をそれぞれ２０重量部添加したほかは、実施例１と同様に電子写真感光体を作成して、評価した。
【０１２０】
［実施例５〜８］
実施例５〜８においては、実施例１〜４で使用した式（５）で表されるアミンスチルベン誘導体（ＨＴＭ−Ａ）の代わりに、式（６）で表される正孔輸送剤（ＨＴＭ−Ｂ）を用いたほかは、実施例１〜４と同様に電子写真感光体を作成して、評価した。
【０１２１】
［実施例９〜１２］
実施例９〜１２においては、実施例１〜４で使用した式（５）で表されるアミンスチルベン誘導体（ＨＴＭ−Ａ）の代わりに、式（７）で表される正孔輸送剤（ＨＴＭ−Ｃ）を用いたほかは、実施例１〜４と同様に電子写真感光体を作成して、評価した。
【０１２２】
［比較例１〜４］
比較例１〜４においては、実施例１〜４で使用した式（５）で表されるアミンスチルベン誘導体（ＨＴＭ−Ａ）の代わりに、下式（４５）で表される正孔輸送剤（ＨＴＭ−Ｄ）を用いたほかは、実施例１〜４と同様に電子写真感光体を作成して、評価した。
【０１２３】
【化４３】
2005263732.tif 000043
【０１２４】
［比較例５〜８］
比較例５〜８においては、実施例１〜４で使用した式（５）で表されるアミンスチルベン誘導体（ＨＴＭ−Ａ）の代わりに、下式（４６）で表される正孔輸送剤（ＨＴＭ−Ｅ）を用いたほかは、実施例１〜４と同様に電子写真感光体を作成して、評価した。
【０１２５】
【化４４】
2005263732.tif 000044
【０１２６】
【表１】
2005263732.tif 000045
【産業上の利用可能性】
【０１２７】
以上詳述したように、本発明のアミンスチルベン誘導体は、分子内の所定位置に、置換または非置換の窒素原子を含む有機基を導入することにより、感度に優れるとともに、結着樹脂との相溶性についても優れた電子写真感光体を得ることができる。
したがって、本発明の電子写真感光体は、各種画像形成装置の高速化、高性能化等に寄与することが期待される。
さらに、本発明のアミンスチルベン誘導体は、高い正孔輸送能を有することから、太陽電池、エレクトロルミネッセンス素子等での種々の分野での利用が可能である。
【図面の簡単な説明】
【０１２８】
【図１】（ａ）〜（ｃ）は、単層型感光体の基本構造および変形構造を説明するために供する図である。
【図２】（ａ）〜（ｂ）は、積層型感光体の基本構造および変形構造を説明するために供する図である。
【符号の説明】
【０１２９】
１０：単層型感光体
１２：導電性基体
１４：感光体層
１６：バリア層
１８：保護層
２０：積層型感光体
２２：電荷輸送層
２４：電荷発生層
【図１】
2005263732.tif 000051
【図２】
2005263732.tif 000052